(57)【要約】【課題】布帛に捺染インク組成物によって形成される画像の粒状性を優れたものとすることができる処理液組成物を提供すること。【解決手段】捺染において、布帛に付着させて用いる処理液組成物であって、カチオン性化合物と、乳化剤として下記一般式（１）で表されるアニオン性化合物、及び、下記一般式（２）で表されるノニオン性化合物から選択される１種以上と、水と、を含有する処理液組成物。  Ｒ１−Ｏ−Ｘ−Ａ      ・・・（１）（一般式（１）中、Ｒ１は、置換もしくは非置換の炭素数１６以上の炭化水素基を表し、Ｘは、ポリオキシエチレン骨格又はポリオキシプロピレン骨格であり、Ａは、−ＳＯ３Ｍ、−ＰＯ３ＨＭ、又は、−ＣＨ２ＣＯＯＭを表し、Ｍは、アルカリ金属、アンモニウム又はアルカノールアミンを表す。）  Ｒ４−Ｏ−Ｘ−Ｈ      ・・・（２）（一般式（２）中、Ｒ４は、置換もしくは非置換の炭素数１６以上の炭化水素基を表し、Ｘは、ポリオキシエチレン骨格又はポリオキシプロピレン骨格である。）【選択図】なし【特許請求の範囲】
【請求項１】
捺染において、布帛に付着させて用いる処理液組成物であって、
カチオン性化合物と、
乳化剤として下記一般式（１）で表されるアニオン性化合物、及び、下記一般式（２）で表されるノニオン性化合物から選択される１種以上と、
水と、
を含有する処理液組成物。
Ｒ１−Ｏ−Ｘ−Ａ      ・・・（１）
（一般式（１）中、
Ｒ１は、置換もしくは非置換の炭素数１６以上の炭化水素基を表し、
Ｘは、ポリオキシエチレン骨格又はポリオキシプロピレン骨格であり、
Ａは、−ＳＯ３Ｍ、−ＰＯ３ＨＭ、又は、−ＣＨ２ＣＯＯＭを表し、
Ｍは、アルカリ金属、アンモニウム又はアルカノールアミンを表す。）
Ｒ４−Ｏ−Ｘ−Ｈ      ・・・（２）
（一般式（２）中、
Ｒ４は、置換もしくは非置換の炭素数１６以上の炭化水素基を表し、
Ｘは、ポリオキシエチレン骨格又はポリオキシプロピレン骨格である。）
【請求項２】
請求項１において、
前記一般式（２）で表されるノニオン性化合物のＨＬＢ値は１２以上である、処理液組成物。
【請求項３】
請求項１又は請求項２において、
前記処理液組成物は、インクジェット顔料捺染に用いられる、処理液組成物。
【請求項４】
請求項１ないし請求項３のいずれか一項において、
前記布帛がポリエステルである、処理液組成物。
【請求項５】
請求項１ないし請求項４のいずれか一項において、
さらに樹脂粒子を含有する、処理液組成物。
【請求項６】
請求項１ないし請求項５のいずれか一項において、
前記乳化剤の含有量が、前記処理液組成物の全質量に対し０．３質量％以上１．０質量％以下である、処理液組成物。
【請求項７】
請求項１ないし請求項６のいずれか一項において、
前記カチオン性化合物の含有量が、前記乳化剤の含有量に対し、質量比で１０以上１００以下である、処理液組成物。
【請求項８】
請求項１ないし請求項７のいずれか一項において、
前記カチオン性化合物が、多価金属塩である、処理液組成物。
【請求項９】
請求項１ないし請求項８のいずれか一項に記載の処理液組成物と、
色材と樹脂粒子と水とを含有する捺染インク組成物と、
を含む、インクセット。
【請求項１０】
請求項９において、
前記色材が顔料であり、前記捺染インク組成物がインクジェット顔料捺染インク組成物である、インクセット。
【請求項１１】
請求項１ないし請求項８のいずれか一項に記載の処理液組成物を、布帛に付着させる工程を備えたインクジェット捺染方法。
【請求項１２】
請求項１ないし請求項８のいずれか一項に記載の処理液組成物を付着した領域に、インクジェット顔料捺染インク組成物を付着させる工程を備えたインクジェット捺染方法。
【請求項１３】
請求項１ないし請求項８のいずれか一項に記載の処理液組成物が付着した布帛。
【発明の詳細な説明】
【技術分野】
【０００１】
本発明は、処理液組成物、インクセット、布帛及びインクジェット捺染方法に関する。
【背景技術】
【０００２】
インクジェット記録方法は、微細なノズルからインクの小滴を吐出して、記録媒体に付着させて記録を行う方法である。この方法は、比較的安価な装置で高解像度かつ高品位な画像を、高速で記録できるという特徴を有する。インクジェット記録方法においては、用いるインクの性質、記録における安定性、得られる画像の品質をはじめとして、非常に多くの検討要素があり、用いる各種の組成物に対する研究も盛んである。
【０００３】
また、インクジェット記録方法を用いて、布帛等を染色（捺染）することも行わている。従来、布帛（織布や不織布）に対する捺染方法としては、スクリーン捺染法、ローラー捺染法等が用いられてきたが、多種少量生産性ならびに即時プリント性等の観点から、インクジェット記録方法を適用することが有利であるため種々検討されている。
【０００４】
インク組成物に顔料と定着樹脂とを配合して布帛を捺染する、いわゆる顔料捺染についても検討が為されている。顔料捺染の場合には、布帛の繊維等に顔料を物理的に固着させることが重要となる。
【０００５】
特許文献１には、顔料捺染において、インク組成物を布帛に付着させる前に、反応液、前処理液等と称する多価金属塩等を含む処理液を布帛に付着させて、画像の発色性を向上させる試みが開示されている。
【先行技術文献】
【特許文献】
【０００６】
【特許文献１】特開２０１５−０８３６２９号公報
【発明の概要】
【発明が解決しようとする課題】
【０００７】
顔料捺染において、多価金属塩を含む前処理液を用いることは、インク組成物と反応して早期に色材を固着させて布帛へのインク組成物の浸透を防止し、発色性を高めることが期待できる。しかし、係る技術では、顔料の凝集が進む結果、画像に粒状性が生じることがあり、特に打ち込み量の少ない領域では、画像に粒状感を生じることがあった。本発明の目的の一つは、布帛に捺染インク組成物によって形成される画像の粒状性を優れたものとすることができる処理液組成物、インクセット及びインクジェット捺染方法を提供すること、並びに、粒状性の良好な画像を形成できる布帛を提供することである。
【課題を解決するための手段】
【０００８】
［適用例１］本発明に係る処理液組成物の一態様は、
捺染において、布帛に付着させて用いる処理液組成物であって、
カチオン性化合物と、
乳化剤として下記一般式（１）で表されるアニオン性化合物、及び、下記一般式（２）で表されるノニオン性化合物から選択される１種以上と、
水と、
を含有する。
【０００９】
Ｒ１−Ｏ−Ｘ−Ａ      ・・・（１）
（一般式（１）中、
Ｒ１は、置換もしくは非置換の炭素数１６以上の炭化水素基を表し、
Ｘは、ポリオキシエチレン骨格又はポリオキシプロピレン骨格であり、
Ａは、−ＳＯ３Ｍ、−ＰＯ３ＨＭ、又は、−ＣＨ２ＣＯＯＭを表し、
Ｍは、アルカリ金属、アンモニウム又はアルカノールアミンを表す。）
Ｒ４−Ｏ−Ｘ−Ｈ      ・・・（２）
（一般式（２）中、
Ｒ４は、置換もしくは非置換の炭素数１６以上の炭化水素基を表し、
Ｘは、ポリオキシエチレン骨格又はポリオキシプロピレン骨格である。）
【００１０】
［適用例２］適用例１において、
前記一般式（２）で表されるノニオン性化合物のＨＬＢ値は１２以上であってもよい。
【００１１】
［適用例３］適用例１又は適用例２において、
前記処理液組成物は、インクジェット顔料捺染に用いられてもよい。
【００１２】
［適用例４］適用例１ないし適用例３のいずれか一項において、
前記布帛がポリエステルであってもよい。
【００１３】
［適用例５］適用例１ないし適用例４のいずれか一項において、
さらに樹脂粒子を含有してもよい。
【００１４】
［適用例６］適用例１ないし適用例５のいずれか一項において、
前記乳化剤の含有量が、前記処理液組成物の全質量に対し０．３質量％以上１．０質量％以下であってもよい。
【００１５】
［適用例７］適用例１ないし適用例６のいずれか一項において、
前記カチオン性化合物の含有量が、前記乳化剤の含有量に対し、質量比で１０以上１００以下であってもよい。
【００１６】
［適用例８］適用例１ないし適用例７のいずれか一項において、
前記カチオン性化合物が、多価金属塩であってもよい。
【００１７】
［適用例９］本発明に係るインクセットの一態様は、
適用例１ないし適用例８のいずれか一項に記載の処理液組成物と、
色材と樹脂粒子と水とを含有する捺染インク組成物と、
を含む。
【００１８】
［適用例１０］適用例９において、
前記色材が顔料であり、前記捺染インク組成物がインクジェット顔料捺染インク組成物であってもよい。
【００１９】
［適用例１１］本発明に係るインクジェット捺染方法の一態様は、
適用例１ないし適用例８のいずれか一項に記載の処理液組成物を、布帛に付着させる工程を備える。
【００２０】
［適用例１２］本発明に係るインクジェット捺染方法の一態様は、
適用例１ないし適用例８のいずれか一項に記載の処理液組成物を付着した領域に、インクジェット顔料捺染インク組成物を付着させる工程を備える。
【００２１】
［適用例１３］本発明に係る布帛の一態様は、
適用例１ないし適用例８のいずれか一項に記載の処理液組成物が付着したものである。
【発明を実施するための形態】
【００２２】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２３】
１．処理液組成物
本実施形態に係る処理液組成物は、捺染において、布帛に付着させて用いられる。そして本実施形態の処理液組成物は、カチオン性化合物と、乳化剤として下記一般式（１）で表されるアニオン性化合物、及び、下記一般式（２）で表されるノニオン性化合物から選択される１種以上と、水と、を含有する。
【００２４】
１．１．布帛
布帛を構成する素材としては、特に限定されず、例えば、綿、麻、羊毛、絹等の天然繊維、ポリプロピレン、ポリエステル、アセテート、トリアセテート、ポリアミド、ポリウレタン等の合成繊維、ポリ乳酸等の生分解性繊維などが挙げられ、これらの混紡繊維であってもよい。布帛としては、上記に挙げた繊維を、織物、編物、不織布等いずれの形態にしたものでもよい。本実施形態で使用する布帛は、これらのうちポリエステルを含む繊維で形成されたもの（ポリエステルの布帛）がより好ましい。このような布帛を用いることで、本実施形態の処理液組成物の優れた効果をより顕著に得ることができる。
【００２５】
また、本実施形態で使用する布帛の目付は、１．０ｏｚ（オンス）以上１０．０ｏｚ以下、好ましくは２．０ｏｚ以上９．０ｏｚ以下、より好ましくは３．０ｏｚ以上８．０ｏｚ以下、さらに好ましくは４．０ｏｚ以上７．０ｏｚ以下の範囲である。このような範囲の目付の布帛であれば、処理液組成物を付与した際にカチオン性化合物を適切に配置させることができる。また、換言すると、布帛の目付がこのような範囲であれば、より良好な捺染を行うことができる。
【００２６】
１．２．水
本実施形態に係る処理液組成物は、水を含有する。処理液組成物は水系処理液であることが好ましい。水系とは主要な溶媒成分の１つとして水を含有する組成物である。水は、処理液組成物の主となる溶媒成分として含んでもよく、乾燥により蒸発飛散する成分である。水は、イオン交換水、限外濾過水、逆浸透水、蒸留水等の純水又は超純水のようなイオン性不純物を極力除去したものであることが好ましい。また、紫外線照射又は過酸化水素添加等により滅菌した水を用いると、組成物を長期保存する場合にカビやバクテリアの発生を抑制できるので好適である。水の含有量は処理液組成物の総量に対して好ましくは４５質量％以上であり、より好ましくは５０質量％以上９８質量％以下であり、さらに好ましくは５５質量％以上９５質量％以下である。
【００２７】
１．３．カチオン性化合物
本実施形態の処理液組成物は、カチオン性化合物を含有する。カチオン性化合物は、捺染インク組成物に含まれる色材、捺染インク組成物に含まれる樹脂粒子などの成分と反応することで、色材や樹脂粒子を凝集させる作用を有する。ただし、カチオン性化合物による顔料や樹脂粒子の凝集の程度はカチオン性化合物、色材、樹脂粒子のそれぞれの種類によって異なり、調節することができる。また、カチオン性化合物は、捺染インク組成物に含まれる色材及び樹脂粒子と反応することで、色材及び樹脂粒子を凝集させることができる。このような凝集により、例えば、色材の発色を高めること、樹脂粒子の定着性を高め
ること、及び／又は、インク組成物の粘度を高めることができる。
【００２８】
カチオン性化合物としては、特に限定されるものではないが、金属塩、無機酸、有機酸、カチオン性化合物等が挙げられ、カチオン性化合物としては、カチオン性樹脂（カチオン性ポリマー）、カチオン性界面活性剤等を用いることができる。これらの中でも、カチオン性化合物としては、多価金属塩、カチオン性樹脂が好ましい。さらに、カチオン性化合物としては多価金属塩を用いることが特に好ましい。また、カチオン性化合物は複数種を併用することも可能である。
【００２９】
多価金属塩とは、２価以上の金属イオンとアニオンから構成される化合物である。２価以上の金属イオンとしては、例えば、カルシウム、マグネシウム、銅、ニッケル、亜鉛、バリウム、アルミニウム、チタン、ストロンチウム、クロム、コバルト、鉄等のイオンが挙げられる。これらの多価金属塩を構成する金属イオンの中でも、インク組成物の成分の凝集性に優れているという点から、カルシウムイオン及びマグネシウムイオンの少なくとも一方であることが好ましい。また、多価金属塩はマグネシウム塩、カルシウム塩である場合、処理液組成物の安定性がより良好となる。なお、多価金属塩は、水和によりカチオンだけでなくアニオンを生成するが、本明細書では「カチオン性化合物」として扱う。
【００３０】
多価金属塩を構成するアニオン（多価金属の対イオン）としては、無機イオン又は有機イオンである。多価金属塩とは、無機イオン又は有機イオンと多価金属とからなるものである。このような無機イオンとしては、塩素イオン、臭素イオン、ヨウ素イオン、硝酸イオン、硫酸イオン、水酸化物イオン等が挙げられる。有機イオンとしては有機酸イオンが挙げられ、例えばカルボン酸イオンが挙げられる。
【００３１】
多価金属塩の具体例としては、重質炭酸カルシウム及び軽質炭酸カルシウムといった炭酸カルシウム、硝酸カルシウム、塩化カルシウム、硫酸カルシウム、硫酸マグネシウム、水酸化カルシウム、塩化マグネシウム、炭酸マグネシウム、硫酸バリウム、塩化バリウム、炭酸亜鉛、硫化亜鉛、珪酸アルミニウム、珪酸カルシウム、珪酸マグネシウム、硝酸銅、酢酸カルシウム、酢酸マグネシウム、酢酸アルミニウム等が挙げられる。これらの多価金属塩は、１種単独で使用してもよいし、２種以上併用してもよい。これらの中でも、水への十分な溶解性を確保でき、かつ、処理液組成物による跡残りが低減する（跡が目立たなくなる）ため、硝酸カルシウム及び塩化カルシウムの少なくともいずれかが好ましく、塩化カルシウムがより好ましい。なお、これらの多価金属塩は、原料形態において水和水を有していてもよい。
【００３２】
多価金属塩以外のカチオン性化合物としてはナトリウム塩、カリウム塩などの一価の金属塩が挙げられる。硫酸ナトリウム、硫酸カリウムなどが挙げられる。また、カチオン性化合物としての有機酸としては、例えば、ポリ（メタ）アクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、ピロリドンカルボン酸、ピロンカルボン酸、ピロールカルボン酸、フランカルボン酸、ピリジンカルボン酸、クマリン酸、チオフェンカルボン酸、ニコチン酸、若しくはこれらの化合物の誘導体、又はこれらの塩等が好適に挙げられる。有機酸は、１種単独で用いてもよく、２種以上を併用してもよい。有機酸の塩で金属塩であるものは上記の金属塩に含める。
【００３３】
カチオン性化合物としての無機酸としては、硫酸、塩酸、硝酸、リン酸、又はこれらの塩等が好適に挙げられる。無機酸は、１種単独で用いてもよく、２種以上を併用してもよい。
【００３４】
カチオン性樹脂（カチオン性ポリマー）としては、例えば、カチオン性のウレタン系樹
脂、カチオン性のオレフィン系樹脂、カチオン性のアミン系樹脂等が挙げられる。
【００３５】
カチオン性のウレタン系樹脂としては、公知のものを適宜選択して用いることができる。カチオン性のウレタン系樹脂としては、市販品を用いることができ、例えば、ハイドラン  ＣＰ−７０１０、ＣＰ−７０２０、ＣＰ−７０３０、ＣＰ−７０４０、ＣＰ−７０５０、ＣＰ−７０６０、ＣＰ−７６１０（商品名、大日本インキ化学工業株式会社製）、スーパーフレックス  ６００、６１０、６２０、６３０、６４０、６５０（商品名、第一工業製薬株式会社製）、ウレタンエマルジョン  ＷＢＲ−２１２０Ｃ、ＷＢＲ−２１２２Ｃ（商品名、大成ファインケミカル株式会社製）等を用いることができる。
【００３６】
カチオン性のオレフィン樹脂は、エチレン、プロピレン等のオレフィンを構造骨格に有するものであり、公知のものを適宜選択して用いることができる。また、カチオン性のオレフィン樹脂は、水や有機溶媒等を含む溶媒に分散させたエマルジョン状態であってもよい。カチオン性のオレフィン樹脂としては、市販品を用いることができ、例えば、アローベースＣＢ−１２００、ＣＤ−１２００（商品名、ユニチカ株式会社製）等が挙げられる。
【００３７】
カチオン性のアミン系樹脂（カチオン性ポリマー）としては、構造中にアミノ基を有するものであればよく、公知のものを適宜選択して用いることができる。例えば、ポリアミン樹脂、ポリアミド樹脂、ポリアリルアミン樹脂などが挙げられる。ポリアミン樹脂は樹脂の主骨格中にアミノ基を有する樹脂である。ポリアミド樹脂は樹脂の主骨格中にアミド基を有する樹脂である。ポリアリルアミン樹脂は樹脂の主骨格中にアリル基に由来する構造を有する樹脂である。
【００３８】
ポリアリルアミン樹脂は、例えば、ポリアリルアミン塩酸塩、ポリアリルアミンアミド硫酸塩、アリルアミン塩酸塩・ジアリルアミン塩酸塩コポリマー、アリルアミン酢酸塩・ジアリルアミン酢酸塩コポリマー、アリルアミン酢酸塩・ジアリルアミン酢酸塩コポリマー、アリルアミン塩酸塩・ジメチルアリルアミン塩酸塩コポリマー、アリルアミン・ジメチルアリルアミンコポリマー、ポリジアリルアミン塩酸塩、ポリメチルジアリルアミン塩酸塩、ポリメチルジアリルアミンアミド硫酸塩、ポリメチルジアリルアミン酢酸塩、ポリジアリルジメチルアンモニウムクロリド、ジアリルアミン酢酸塩・二酸化硫黄コポリマー、ジアリルメチルエチルアンモニウムエチルサルフェイト・二酸化硫黄コポリマー、メチルジアリルアミン塩酸塩・二酸化硫黄コポリマー、ジアリルジメチルアンモニウムクロリド・二酸化硫黄コポリマー、ジアリルジメチルアンモニウムクロリド・アクリルアミドコポリマー等を挙げることができる。このようなカチオン性のアリルアミン系樹脂としては、市販品を用いることができ、例えば、ＰＡＡ−ＨＣＬ−０１、ＰＡＡ−ＨＣＬ−０３、ＰＡＡ−ＨＣＬ−０５、ＰＡＡ−ＨＣＬ−３Ｌ、ＰＡＡ−ＨＣＬ−１０Ｌ、ＰＡＡ−Ｈ−ＨＣＬ、ＰＡＡ−ＳＡ、ＰＡＡ−０１、ＰＡＡ−０３、ＰＡＡ−０５、ＰＡＡ−０８、ＰＡＡ−１５、ＰＡＡ−１５Ｃ、ＰＡＡ−２５、ＰＡＡ−Ｈ−１０Ｃ、ＰＡＡ−Ｄ１１−ＨＣＬ、ＰＡＡ−Ｄ４１−ＨＣＬ、ＰＡＡ−Ｄ１９−ＨＣＬ、ＰＡＳ−２１ＣＬ、ＰＡＳ−Ｍ−１Ｌ、ＰＡＳ−Ｍ−１、ＰＡＳ−２２ＳＡ、ＰＡＳ−Ｍ−１Ａ、ＰＡＳ−Ｈ−１Ｌ、ＰＡＳ−Ｈ−５Ｌ、ＰＡＳ−Ｈ−１０Ｌ、ＰＡＳ−９２、ＰＡＳ−９２Ａ、ＰＡＳ−Ｊ−８１Ｌ、ＰＡＳ−Ｊ−８１（商品名、ニットーボーメディカル会社製）、ハイモ  Ｎｅｏ−６００、ハイモロック  Ｑ−１０１、Ｑ−３１１、Ｑ−５０１、ハイマックス  ＳＣ−５０５、ＳＣ−５０５（商品名、ハイモ株式会社製）等を用いることができる。
【００３９】
また、カチオン性のポリアミン系樹脂としては、センカ株式会社製のユニセンスＫＨＥ１０３Ｌ（ヘキサメチレンジアミン／エピクロルヒドリン樹脂、１％水溶液のｐＨ約５．０、粘度２０〜５０（ｍＰａ・ｓ）、固形分濃度５０質量％の水溶液）、ユニセンスＫＨＥ１０４Ｌ（ジメチルアミン／エピクロルヒドリン樹脂、１％水溶液のｐＨ約７．０、粘
度１〜１０（ｍＰａ・ｓ）、固形分濃度２０質量％の水溶液）などを挙げることができる。
【００４０】
カチオン性界面活性剤としては、例えば、第１級、第２級及び第３級アミン塩型化合物、アルキルアミン塩、ジアルキルアミン塩、脂肪族アミン塩、ベンザルコニウム塩、第４級アンモニウム塩、第４級アルキルアンモニウム塩、アルキルピリジニウム塩、スルホニウム塩、ホスホニウム塩、オニウム塩、イミダゾリニウム塩等があげられる。具体的には、例えば、ラウリルアミン、ヤシアミン、ロジンアミン等の塩酸塩、酢酸塩等、ラウリルトリメチルアンモニウムクロライド、セチルトリメチルアンモニウムクロライド、ベンジルトリブチルアンモニウムクロライド、塩化ベンザルコニウム、ジメチルエチルラウリルアンモニウムエチル硫酸塩、ジメチルエチルオクチルアンモニウムエチル硫酸塩、トリメチルラウリルアンモニウム塩酸塩、セチルピリジニウムクロライド、セチルピリジニウムブロマイド、ジヒドロキシエチルラウリルアミン、デシルジメチルベンジルアンモニウムクロライド、ドデシルジメチルベンジルアンモニウムクロライド、テトラデシルジメチルアンモニウムクロライド、ヘキサデシルジメチルアンモニウムクロライド、オクタデシルジメチルアンモニウムクロライド等が挙げられる。
【００４１】
これらのカチオン性化合物は、複数種を使用してもよい。また、これらのカチオン性化合物のうち、多価金属塩を選択すれば、凝集作用がより良好であるので、より高画質な（特に発色性の良好な）画像を形成することができる。
【００４２】
処理液組成物における、カチオン性化合物の合計の含有量は、例えば、処理液組成物の全質量に対して、０．１質量％以上２０質量％以下であり、０．５質量％以上１５質量％以下であることが好ましく、２質量％以上１５質量％以下であることがより好ましい。なお、カチオン性化合物が溶液や分散体で供給される場合においても、固形分の含有量として上記範囲であることが好ましい。カチオン性化合物の含有量が０．１質量％以上であれば、カチオン性化合物が捺染インク組成物に含まれる成分を凝集させる能力が十分得られる。また、カチオン性化合物の含有量が３０質量％以下であることで、処理液組成物中でのカチオン性化合物の溶解性や分散性がより良好になり、処理液組成物の保存安定性等を向上できる。
【００４３】
１．４．乳化剤
本実施形態の処理液組成物は、乳化剤として、特定構造のアニオン性化合物及び特定構造のノニオン性化合物から選択される一種以上を含む。
【００４４】
１．４．１．アニオン性化合物
処理液組成物に含有され得るアニオン性化合物は、下記一般式（１）で表される構造を有する。
【００４５】
Ｒ１−Ｏ−Ｘ−Ａ      ・・・（１）
（一般式（１）中、Ｒ１は、置換もしくは非置換の炭素数１６以上の炭化水素基を表し、Ｘはポリオキシエチレン骨格又はポリオキシプロピレン骨格を表し、Ａは、−ＳＯ３Ｍ、−ＰＯ３ＨＭ、又は、−ＣＨ２ＣＯＯＭを表し、Ｍは、アルカリ金属、アンモニウム又はアルカノールアミンを表す。）
【００４６】
また、上記一般式（１）で表される構造を有する化合物のうち、下記一般式（１−１）で表される構造を有するものも好ましい。
Ｒ１−Ｏ−（ＣＨＲ２−ＣＨＲ３−Ｏ）ｎ−Ａ      ・・・（１−１）
（一般式（１−１）中、Ｒ１は、置換もしくは非置換の炭素数１６以上の炭化水素基を表し、Ｒ２及びＲ３は、それぞれ独立に水素又はメチル基を表し、Ｒ２及びＲ３の一方は水
素であり、Ａは、−ＳＯ３Ｍ、−ＰＯ３ＨＭ、又は、−ＣＨ２ＣＯＯＭを表し、Ｍは、アルカリ金属、アンモニウム又はアルカノールアミンを表し、ｎは、２以上２０以下の整数を表す。）
【００４７】
一般式（１）で表される化合物及び一般式（１−１）で表されるアニオン性化合物は、エチレンオキサイド又はプロピレンオキサイドの縮合鎖の一方の末端がモノアルキルエーテルとなり、他方の末端が酸塩となっている。かかるアニオン性化合物は、主にアニオン性基（酸）及び縮合鎖の部分が親水性を有し、主にアルキルエーテル部分のアルキル基（Ｒ１）が疎水性を示す。これにより乳化剤としての活性を示すことができる。
【００４８】
一般式（１）で表される化合物及び一般式（１−１）で表される化合物において、Ｒ１が炭素数１６以上であることにより、十分な疎水性を有するので、乳化剤として機能できると考えられる。また、Ｒ１が炭素数１８以上であることがより好ましい。炭素数の上限としては、２０以下であることが好ましい。
【００４９】
このような化合物を用いることにより、画像の粒状性や、風紋発生といった画質の課題を良好に改善することができる。これは上述の乳化剤がインク中の分散系を安定化し、カチオン性化合物との反応性を好適に抑えることができることに起因すると推測される。顔料捺染インクは、インク中の分散系である樹脂等がカチオン性化合物と反応し、凝集することで、良好な発色性や耐擦性を得るが、この反応が急速すぎると、ドットが濡れ広がる前に凝集してしまい、画像に粒状感を生じたり、風紋を生じることがある。そして、インクを低Ｄｕｔｙで塗布する場合には、その傾向がより顕著なものとして知覚される。上述の乳化剤を含有することによって、インク中の分散系とカチオン性化合物との反応が好適に抑制され、十分に濡れ広がることで画像の粒状性や、風紋発生の抑制が好適になっているものと推測される。
【００５０】
なお、カチオン性化合物の含有量を減らすことによっては、インク中の分散系とカチオン性化合物の反応性は変わらず、カチオン性化合物の含有量によって発色性を良好に維持しながら、粒状性を改善することは困難である。
【００５１】
１．４．２．ノニオン性化合物及びそのＨＬＢ
処理液組成物に含有され得るノニオン性化合物は、下記一般式（２）で表される構造を有する。
【００５２】
Ｒ４−Ｏ−Ｘ−Ｈ      ・・・（２）
（一般式（２）中、Ｒ４は、置換もしくは非置換の炭素数１６以上の炭化水素基を表し、Ｘはポリオキシエチレン骨格又はポリオキシプロピレン骨格を表す。）
【００５３】
また、上記一般式（２）で表される構造を有する化合物のうち、下記一般式（２−１）で表される構造を有するものも好ましい。
Ｒ４−Ｏ−（ＣＨＲ５−ＣＨＲ６−Ｏ）ｍ−Ｈ      ・・・（２−１）
（一般式（２−１）中、Ｒ４は、置換もしくは非置換の炭素数１６以上の炭化水素基を表し、Ｒ５及びＲ６は、それぞれ独立に水素又はメチル基を表し、Ｒ５及びＲ６の一方は水素であり、ｍは、２以上２０以下の整数を表す。）
【００５４】
一般式（２）で表される化合物及び一般式（２−１）で表されるノニオン性化合物は、エチレンオキサイド又はプロピレンオキサイドの縮合鎖の一方の末端がモノアルキルエーテルとなり、他方の末端が水酸基となっている。かかるアニオン性化合物は、主に縮合鎖の部分が親水性を有し、主にアルキルエーテル部分のアルキル基（Ｒ４）が疎水性を示す。これにより乳化剤としての活性を示すことができる。
【００５５】
一般式（２）で表される化合物及び一般式（２−１）で表される化合物において、Ｒ４が炭素数１６以上であることにより、十分な疎水性を有するので、乳化剤として機能できると考えられる。また、Ｒ４が炭素数１８以上であることがより好ましい。炭素数の上限としては、２０以下であることが好ましい。
【００５６】
このような化合物を用いることにより、画像の粒状性や、風紋発生といった画質の課題を良好に改善することができる。これは上述の乳化剤がインク中の分散系を安定化し、カチオン性化合物との反応性を好適に抑えることができることに起因すると推測される。顔料捺染インクは、インク中の分散系である樹脂等がカチオン性化合物と反応し、凝集することで、良好な発色性や耐擦性を得るが、この反応が急速すぎると、ドットが濡れ広がる前に凝集してしまい、画像に粒状感を生じたり、風紋を生じることがある。そして、インクを低Ｄｕｔｙで塗布する場合には、その傾向がより顕著なものとして知覚される。上述の乳化剤を含有することによって、インク中の分散系とカチオン性化合物との反応が好適に抑制され、十分に濡れ広がることで画像の粒状性や、風紋発生の抑制が好適になっているものと推測される。
【００５７】
なお、カチオン性化合物の含有量を減らすことによっては、インク中の分散系とカチオン性化合物の反応性は変わらず、カチオン性化合物の含有量によって発色性を良好に維持しながら、粒状性を改善することは困難である。
【００５８】
また、一般式（２）で表されるノニオン性化合物については、ＨＬＢ値を定義することができ、一般式（２）で表されるノニオン性化合物を用いる場合には、そのＨＬＢ値は、１２以上であることが好ましく、１３以上であることがより好ましく、１５以上であることがさらに好ましい。ここで、ＨＬＢ値とは、グリフィン法で定義されるＨＬＢ値である。
【００５９】
１．４．３．乳化剤の含有量
本実施形態の処理液組成物における上記乳化剤の含有量は、処理液組成物の全体に対して合計で０．１０質量％以上１．５０質量％以下、好ましくは０．３０質量％以上１．００質量％以下、より好ましくは０．５０質量％以上０．８０質量％以下である。このような範囲であれば、処理液組成物を布帛に対して適度に浸透させることができ、カチオン性化合物を布帛の表面及び内部に適切に配置させることができる。またこのような作用は、布帛を構成する繊維の疎水性が高い場合に特に顕著となる。そのような布帛としてはポリエステルの布帛が挙げられる。
【００６０】
また、本実施形態の前処理組成物に含まれる乳化剤の含有量は、上述したカチオン性化合物の含有量に対して相対的に好ましい範囲が存在する。乳化剤の含有量は、カチオン性化合物の含有量に対し、質量比で０．０８３以上０．１５４以下であることが好ましく、０．０１０以上０．１５４以下であることがより好ましく、０．０２０以上０．１００以下であることがより好ましい。言い換えると、カチオン性化合物の含有量は、乳化剤の含有量に対し、質量比で６．５以上１２０以下であることが好ましく、６．５以上１００以下であることがより好ましく、１０以上１００以下であることがより好ましく、１０以上５０以下であることがより好ましい。カチオン性化合物及び乳化剤の相対的な含有量がこの範囲にあることにより、処理液組成物を付着させた布帛におけるカチオン性化合物の配置をより適切にできるので、捺染インク組成物が付着された場合に、その成分の凝集を適度に行うことができ、画像の粒状性を抑制しつつ、画像の発色性を高めやすい。
【００６１】
１．５．その他の物質
処理液組成物は、上記した水、カチオン性化合物、乳化剤の他に、以下のような物質を
含有してもよい。
【００６２】
１．５．１．樹脂粒子
処理液組成物は、樹脂粒子を含有してもよい。樹脂粒子は、布帛に付着させた処理液組成物の密着性を向上させることができる。また、目止め効果があり、インクを布帛の表面に留めやすくなるため、より好適な発色性を得やすくなる。このような樹脂粒子としては、例えば、ウレタン系樹脂、アクリル系樹脂、スチレンアクリル系樹脂、フルオレン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、エチレン酢酸ビニル系樹脂等からなる樹脂粒子が挙げられる。これらの樹脂粒子は、エマルジョン形態で取り扱われることが多いが、粉体の性状であってもよい。また、樹脂粒子は１種単独又は２種以上組み合わせて用いることができる。
【００６３】
処理液組成物に樹脂粒子を含有させる場合には、処理液組成物中のカチオン性化合物によって凝集作用を受けにくい種類のものを選択することが好ましい。処理液組成物に樹脂粒子を含有させる場合には、下記に例示する樹脂粒子のうち、非凝集性のものを選択して使用することが好ましい。
【００６４】
ウレタン系樹脂とは、ウレタン結合を有する樹脂の総称である。ウレタン系樹脂には、ウレタン結合以外に、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂等を使用してもよい。ウレタン系樹脂としては、市販品を用いてもよく、例えば、スーパーフレックス  ４６０、４６０ｓ、８４０、Ｅ−４０００（商品名、第一工業製薬株式会社製）、レザミン  Ｄ−１０６０、Ｄ−２０２０、Ｄ−４０８０、Ｄ−４２００、Ｄ−６３００、Ｄ−６４５５（商品名、大日精化工業株式会社製）、タケラック  ＷＳ−６０２１、Ｗ−５１２−Ａ−６（商品名、三井化学ポリウレタン株式会社製）、サンキュアー２７１０（商品名、ＬＵＢＲＩＺＯＬ社製）、パーマリンＵＡ−１５０（商品名、三洋化成工業社製）などの市販品を選択して用いてもよい。
【００６５】
アクリル系樹脂は、少なくとも（メタ）アクリル酸、（メタ）アクリル酸エステルなどのアクリル系単量体を１成分として重合して得られる重合体の総称であって、例えば、アクリル系単量体から得られる樹脂や、アクリル系単量体とこれ以外の単量体との共重合体などが挙げられる。例えばアクリル系単量体とビニル系単量体との共重合体であるアクリル−ビニル系樹脂などがあ挙げられる。さらに例えば、スチレンなどのビニル系単量体との共重合体が挙げられる。
【００６６】
アクリル系単量体としてはアクリルアミド、アクリロニトリル等も使用可能である。アクリル系樹脂を原料とする樹脂エマルジョンには、市販品を用いてもよく、例えばＦＫ−８５４（商品名、中央理科工業社製）、モビニール９５２Ｂ、７１８Ａ（商品名、日本合成化学工業社製）、ＮｉｐｏｌＬＸ８５２、ＬＸ８７４（商品名、日本ゼオン社製）等の中から選択して用いてもよい。
【００６７】
なお、本明細書において、アクリル系樹脂は、後述するスチレンアクリル系樹脂であってもよい。また、本明細書において、（メタ）アクリルとの表記は、アクリル及びメタクリルの少なくとも一方を意味する。
【００６８】
スチレンアクリル系樹脂は、スチレン単量体とアクリル系単量体とから得られる共重合体であり、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合
体等が挙げられる。スチレンアクリル系樹脂には、市販品を用いても良く、例えば、ジョンクリル６２Ｊ、７１００、３９０、７１１、５１１、７００１、６３２、７４１、４５０、８４０、７４Ｊ、ＨＲＣ−１６４５Ｊ、７３４、８５２、７６００、７７５、５３７Ｊ、１５３５、ＰＤＸ−７６３０Ａ、３５２Ｊ、３５２Ｄ、ＰＤＸ−７１４５、５３８Ｊ、７６４０、７６４１、６３１、７９０、７８０、７６１０（商品名、ＢＡＳＦ社製）、モビニール９６６Ａ、９７５Ｎ（商品名、日本合成化学工業社製）、ビニブラン２５８６（日信化学工業社製）等の中から選択して用いてもよい。
【００６９】
ポリオレフィン系樹脂は、エチレン、プロピレン、ブチレン等のオレフィンを構造骨格に有するものであり、公知のものを適宜選択して用いることができる。オレフィン樹脂としては、市販品を用いることができ、例えばアローベースＣＢ−１２００、ＣＤ−１２００（商品名、ユニチカ株式会社製）等の中から選択して用いてもよい。
【００７０】
また、樹脂粒子は、エマルジョンの形態で供給されてもよく、そのような樹脂エマルジョンの市販品の例としては、マイクロジェルＥ−１００２、Ｅ−５００２（日本ペイント社製商品名、スチレン−アクリル系樹脂エマルジョン）、ボンコート４００１（ＤＩＣ社製商品名、アクリル系樹脂エマルジョン）、ボンコート５４５４（ＤＩＣ社製商品名、スチレン−アクリル系樹脂エマルジョン）、ポリゾールＡＭ−７１０、ＡＭ−９２０、ＡＭ−２３００、ＡＰ−４７３５、ＡＴ−８６０、ＰＳＡＳＥ−４２１０Ｅ（アクリル系樹脂エマルジョン）、ポリゾールＡＰ−７０２０（スチレン・アクリル樹脂エマルジョン）、ポリゾールＳＨ−５０２（酢酸ビニル樹脂エマルジョン）、ポリゾールＡＤ−１３、ＡＤ−２、ＡＤ−１０、ＡＤ−９６、ＡＤ−１７、ＡＤ−７０（エチレン・酢酸ビニル樹脂エマルジョン）、ポリゾールＰＳＡＳＥ−６０１０（エチレン・酢酸ビニル樹脂エマルジョン）（昭和電工社製商品名）、ポリゾールＳＡＥ１０１４（商品名、スチレン−アクリル系樹脂エマルジョン、日本ゼオン社製）、サイビノールＳＫ−２００（商品名、アクリル系樹脂エマルジョン、サイデン化学社製）、ＡＥ−１２０Ａ（ＪＳＲ社製商品名、アクリル樹脂エマルジョン）、ＡＥ３７３Ｄ（イーテック社製商品名、カルボキシ変性スチレン・アクリル樹脂エマルジョン）、セイカダイン１９００Ｗ（大日精化工業社製商品名、エチレン・酢酸ビニル樹脂エマルジョン）、ビニブラン２６８２（アクリル樹脂エマルジョン）、ビニブラン２８８６（酢酸ビニル・アクリル樹脂エマルジョン）、ビニブラン５２０２（酢酸アクリル樹脂エマルジョン）（日信化学工業社製商品名）、ビニブラン１００８（酢酸ビニル樹脂エマルジョン）、エリーテルＫＡ−５０７１Ｓ、ＫＴ−８８０３、ＫＴ−９２０４、ＫＴ−８７０１、ＫＴ−８９０４、ＫＴ−０５０７（ユニチカ社製商品名、ポリエステル樹脂エマルジョン）、ハイテックＳＮ−２００２（東邦化学社製商品名、ポリエステル樹脂エマルジョン）、タケラックＷ−６０２０、Ｗ−６３５、Ｗ−６０６１、Ｗ−６０５、Ｗ−６３５、Ｗ−６０２１（三井化学ポリウレタン社製商品名、ウレタン系樹脂エマルジョン）、スーパーフレックス８７０、８００、１５０、４２０、４６０、４７０、６１０、７００（第一工業製薬社製商品名、ウレタン系樹脂エマルジョン）、パーマリンＵＡ−１５０（三洋化成工業株式会社製、ウレタン系樹脂エマルジョン）、サンキュアー２７１０（日本ルーブリゾール社製、ウレタン系樹脂エマルジョン）、ＮｅｏＲｅｚ  Ｒ−９６６０、Ｒ−９６３７、Ｒ−９４０（楠本化成株式会社製、ウレタン系樹脂エマルジョン）、アデカボンタイター  ＨＵＸ−３８０，２９０Ｋ（株式会社ＡＤＥＫＡ製、ウレタン系樹脂エマルジョン）、モビニール９６６Ａ、モビニール７３２０（日本合成化学株式会社製）、ジョンクリル７１００、３９０、７１１、５１１、７００１、６３２、７４１、４５０、８４０、７４Ｊ、ＨＲＣ−１６４５Ｊ、７３４、８５２、７６００、７７５、５３７Ｊ、１５３５、ＰＤＸ−７６３０Ａ、３５２Ｊ、３５２Ｄ、ＰＤＸ−７１４５、５３８Ｊ、７６４０、７６４１、６３１、７９０、７８０、７６１０（以上、ＢＡＳＦ社製）��ＮＫバインダーＲ−５ＨＮ（新中村化学工業株式会社製）、ハイドランＷＬＳ−２１０（非架橋性ポリウレタン：ＤＩＣ株式会社製）、ジョンクリル７６１０（ＢＡＳＦ社製）等の中から選択して用いてもよい。
【００７１】
樹脂粒子のガラス転移温度（Ｔｇ）は、好ましくは−５０℃以上２００℃以下であり、より好ましくは０℃以上１５０℃以下であり、さらに好ましくは５０℃以上１００℃以下である。樹脂粒子のガラス転移温度（Ｔｇ）が上記範囲内であることにより、処理液組成物をインクジェット法により付着させる場合に、耐目詰まり性により優れる傾向にある。ガラス転移温度の測定は、例えば、株式会社日立ハイテクサイエンス社製の示差走査熱量計「ＤＳＣ７０００」を用いて、ＪＩＳ  Ｋ７１２１（プラスチックの転移温度測定方法）に準じて行われる。
【００７２】
樹脂粒子の体積平均粒子径（処理液混合前）は、１０ｎｍ以上３００ｎｍ以下が好ましく、５０ｎｍ以上２５０ｎｍ以下がより好ましく、１００ｎｍ以上２３０ｎｍ以下がさらに好ましく、１５０ｎｍ以上２１０ｎｍ以下が特に好ましい。体積平均粒子径が上記範囲の場合、所望の樹脂粒子を入手しやすい点や、樹脂粒子の特性などを好ましいものにし易い点で好ましい。体積平均粒子径は、レーザー回折散乱法を測定原理とする粒度分布測定装置により測定することができる。粒度分布測定装置としては、例えば、動的光散乱法を測定原理とする粒度分布計（例えば、「マイクロトラックＵＰＡ」日機装株式会社製）が挙げられる。
【００７３】
本発明の処理液組成物が樹脂粒子を含有する場合の含有量は、処理液組成物の全質量に対して、固形分として、０．１質量％以上２０質量％以下、好ましくは１質量％以上１５質量％以下、より好ましくは２質量％以上１０質量％以下である。
【００７４】
１．５．２．界面活性剤
処理液組成物は、界面活性剤を含有してもよい。界面活性剤は、処理液組成物の表面張力を低下させ布帛との濡れ性を向上させる機能を備える。界面活性剤の中でも、例えば、アセチレングリコール系界面活性剤、シリコーン系界面活性剤、及びフッ素系界面活性剤を好ましく用いることができる。
【００７５】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、エア・プロダクツ＆ケミカルズ社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業社製）、アセチレノールＥ００、Ｅ００Ｐ、Ｅ４０、Ｅ１００（以上全て商品名、川研ファインケミカル社製）が挙げられる。
【００７６】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業社製）が挙げられる。
【００７７】
フッ素系界面活性剤としては、フッ素変性ポリマーを用いることが好ましく、具体例と
しては、ＢＹＫ−３４４０（ビックケミー・ジャパン社製）、サーフロンＳ−２４１、Ｓ−２４２、Ｓ−２４３（以上商品名、ＡＧＣセイミケミカル社製）、フタージェント２１５Ｍ（ネオス社製）等が挙げられる。
【００７８】
処理液組成物に界面活性剤を含有させる場合には、複数種を含有させてもよい。処理液組成物に界面活性剤を含有させる場合の含有量は、処理液組成物の全質量に対して、０．１質量％以上１．５質量％以下、好ましくは０．２質量％以上１．０質量％以下、より好ましくは、０．３質量％以上０．８質量％以下とすることができる。
【００７９】
１．５．３．その他
処理液組成物は、添加剤として、尿素類、アミン類、糖類等を含有してもよい。尿素類としては、尿素、エチレン尿素、テトラメチル尿素、チオ尿素、１，３−ジメチル−２−イミダゾリジノン等、及び、ベタイン類（トリメチルグリシン、トリエチルグリシン、トリプロピルグリシン、トリイソプロピルグリシン、Ｎ，Ｎ，Ｎ−トリメチルアラニン、Ｎ，Ｎ，Ｎ−トリエチルアラニン、Ｎ，Ｎ，Ｎ−トリイソプロピルアラニン、Ｎ，Ｎ，Ｎ−トリメチルメチルアラニン、カルニチン、アセチルカルニチン等）等が挙げられる。
【００８０】
アミン類としては、ジエタノールアミン、トリエタノールアミン、トリイソプロパノールアミン等が挙げられる。尿素類やアミン類は、ｐＨ調整剤として機能させてもよい。
糖類としては、グルコース、マンノース、フルクトース、リボース、キシロース、アラビノース、ガラクトース、アルドン酸、グルシトール（ソルビット）、マルトース、セロビオース、ラクトース、スクロース、トレハロース、及びマルトトリオース等が挙げられる。
【００８１】
本実施形態に係る処理液組成物は、さらに必要に応じて、防腐剤・防かび剤、防錆剤、キレート化剤、粘度調整剤、酸化防止剤、防黴剤等の成分を含有してもよい。
【００８２】
１．５．４．処理液組成物の物性
本実施形態に係る処理液組成物は、布帛への浸透性や濡れ拡がり性を適切なものとする観点から、２５℃における表面張力は、４０ｍＮ／ｍ以下、好ましくは３８ｍＮ／ｍ以下、より好ましくは３５ｍＮ／ｍ以下、さらに好ましくは３０ｍＮ／ｍ以下であることが好ましい。なお、表面張力の測定は、自動表面張力計ＣＢＶＰ−Ｚ（協和界面科学社製）を用いて、２５℃の環境下で白金プレートを組成物で濡らしたときの表面張力を確認することにより測定することができる。
【００８３】
１．５．５．処理液組成物を布帛に付着させる手法
処理液組成物を布帛に付着させる方法としては、インクジェット法による微細液滴の吐出・塗布による方法、処理液組成物を各種のスプレーを用いて布帛に塗布する方法、処理液組成物に布帛を浸漬させて塗布する方法、処理液組成物を刷毛やローラー等により布帛に塗布する方法等の非接触式及び接触式のいずれか又はそれらを組み合わせた方法が挙げられる。
【００８４】
処理液組成物をインクジェット法以外の方法によって布帛に付着させる場合には、２０℃における粘度は、インクジェット法による場合よりも高くてもよく、例えば、１．５ｍＰａ・ｓ以上１００ｍＰａ・ｓ以下、好ましくは１．５ｍＰａ・ｓ以上５０ｍＰａ・ｓ以下、より好ましくは１．５ｍＰａ・ｓ以上２０ｍＰａ・ｓ以下とすることが好ましい。なお、粘度の測定は、粘弾性試験機ＭＣＲ−３００（Ｐｙｓｉｃａ社製）を用いて、２０℃の環境下で、Ｓｈｅａｒ  Ｒａｔｅを１０から１０００に上げていき、Ｓｈｅａｒ  Ｒａｔｅ２００時の粘度を読み取ることにより測定することができる。
【００８５】
また、処理液組成物は、インクジェット法によって布帛に付着されてもよく、そのようにする場合には、２０℃における粘度を、１．５ｍＰａ・ｓ以上１５ｍＰａ・ｓ以下とすることが好ましく、１．５ｍＰａ・ｓ以上５ｍＰａ・ｓ以下とすることがより好ましく、１．５ｍＰａ・ｓ以上３．６ｍＰａ・ｓ以下とすることがより好ましい。
【００８６】
１．６．作用効果等
本実施形態の処理液組成物は、カチオン性化合物と、乳化剤として上述のアニオン性化合物、及び、ノニオン性化合物から選択される１種以上と、水と、を含有する。これにより、本実施形態の処理液組成物が付着された布帛に対して、インク組成物を付着させた際に、画像の粒状性を良好にすることができ、画像の発色性も高くすることができる。このような効果は、特にインク組成物の打ち込み量の少ない領域において顕著であり、布帛にポリエステルを採用した場合に顕著となる。そのような効果の生じるメカニズムの一つとしては、処理液組成物が上述の特定の乳化剤を含有することにより、インクが塗布された際、乳化剤がインク中の分散系を安定化し、カチオン性化合物との反応性を好適に抑えたためであると推測される。顔料捺染インクは、インク中の分散系である樹脂等がカチオン性化合物と反応し、凝集することで、良好な発色性や耐擦性を得るが、この反応が急速すぎると、ドットが濡れ広がる前に凝集してしまい、画像に粒状感を生じる。そして、インクを低Ｄｕｔｙで塗布する場合には、その傾向がより顕著なものとして知覚される。特定の乳化剤を含有することによって、インク中の分散系とカチオン性化合物との反応が好適に抑制され、十分に濡れ広がることで画像の粒状性が好適になっているものと推測される。
【００８７】
また、処理液組成物に乳化剤が配合されることにより、処理液組成物が布帛に浸透する、あるいは布帛中で拡散する際に、カチオン性化合物の会合が抑制され、カチオン性化合物を布帛の表面や内部に適切に均一に配置できることにも起因すると考えられる。
【００８８】
１．７．処理液組成物が付着した布帛
上述した布帛に、上述した処理液組成物を付着させた布帛は、捺染インク組成物を付着させて用いる場合に、粒状性のよい画像を形成することができる。本実施形態の処理液組成物が付着された布帛は、乾燥した状態であっても、乾燥していない状態であっても、当該布帛に対して捺染インク組成物を付着させることにより、粒状性、発色性の良好な画像を形成することができる。したがって、本実施形態の処理液組成物を付着させた布帛の態様としては、処理液組成物を付着させて乾燥させた布帛、処理液組成物を付着させて乾燥する前の布帛等の態様が存在する。前者は例えばインクジェット法により捺染インク組成物を付着させる用途に用いることができる。また、後者は、例えば、インクジェット法によって処理液組成物を付着させて、乾燥する前の状態に相当し、これに対してインクジェット法によって捺染インク組成物を付着させる用途に用いることができる。
【００８９】
２．インクセット
本実施形態のインクセットは、上述の処理液組成物、及び、下記の捺染インク組成物を含む。
【００９０】
２．１．捺染インク組成物
捺染インク組成物は、色材と、樹脂粒子と、水と、を含有する。
【００９１】
２．１．１．色材
本実施形態の捺染インク組成物は、色材を含む。本実施形態に係る捺染インク組成物が色材を含むことにより、着色された捺染インク組成物として使用することができる。色材は、顔料及び染料のうち少なくとも一方を用いることができる。
【００９２】
（顔料）
色材として顔料を用いることにより、捺染インク組成物及び捺染物の耐光性を向上させることができる。顔料としては、無機顔料及び有機顔料のいずれも使用することができる。顔料は、例えば、シアン、イエロー、マゼンタ、ブラックなどの着色顔料や、白色顔料、光輝性顔料などの特色顔料を挙げることができる。
【００９３】
有機顔料としては、キナクリドン系顔料、キナクリドンキノン系顔料、ジオキサン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、チオインジゴ系顔料、イソインドリノン系顔料、アゾメチン系顔料、染料キレート、染色レーキ、ニトロ系顔料、ニトロソ系顔料、アニリンブラック、及び、不溶性アゾ顔料、縮合アゾ顔料、アゾレーキ、キレートアゾ顔料などのアゾ系顔料、等が挙げられる。
【００９４】
有機顔料の具体例としては下記のものが挙げられる。
シアン顔料としては、Ｃ．Ｉ．ピグメントブルー１、２、３、１５：３、１５：４、１６、２２、６０等；Ｃ．Ｉ．バットブルー４、６０等が挙げられ、好ましくは、Ｃ．Ｉ．ピグメントブルー１５：３、１５：４、及び６０からなる群から選択される単独あるいは二種類以上の混合物である。
【００９５】
マゼンタ顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、Ｃ．Ｉ．ピグメントバイオレット１９等が挙げられ、好ましくはＣ．Ｉ．ピグメントレッド１２２、２０２、及び２０９、Ｃ．Ｉ．ピグメントバイオレット１９からなる群から選択される単独あるいは二種類以上の混合物である。
【００９６】
イエロー顔料としては、Ｃ．Ｉ．ピグメントイエロー１、２、３、１２、１３、１４Ｃ、１６、１７、７３、７４、７５、８３、９３、９５、９７、９８、１１９、１１０、１１４、１２８、１２９、１３８、１５０、１５１、１５４、１５５、１８０、１８５、等が挙げられ、好ましくはＣ．Ｉ．ピグメントイエロー７４、１０９、１１０、１２８、及び１３８からなる群から選択される単独あるいは二種類以上の混合物である。
【００９７】
オレンジ顔料としては、Ｃ．Ｉ．ピグメントオレンジ３６もしくは４３またはこれらの混合物である。
【００９８】
グリーン顔料としては、Ｃ．Ｉ．ピグメントグリーン７もしくは３６またはこれらの混合物である。
【００９９】
ブラック顔料としては、ファーネスブラック、ランプブラック、アセチレンブラック、チャネルブラック等（Ｃ．Ｉ．ピグメントブラック７）、市販品として、Ｎｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ２２００Ｂ等（商品名、三菱化学株式会社製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０等（商品名、デグサ社製）、コンダクテックスＳＣ、ラーベン１２５５、５７５０、５２５０、５０００、３５００、１２５５、７００等（以上全て商品名、コロンビアカーボン社製）、リガール４００Ｒ、３３０Ｒ、６６０Ｒ、モグルＬ、モナーク７００、８００、８８０、９００、１０００、１１００、１３００、１４００、エルフテックス１２等（商品名、キャボット社製）が挙げられる。これらのカーボンブラックは単独ある
いは二種類以上の混合物として用いてよい。
【０１００】
光輝性顔料としては、布帛に付着させたときに光輝性を呈しうるものであれば特に限定されないが、例えば、アルミニウム、銀、金、白金、ニッケル、クロム、錫、亜鉛、インジウム、チタン、及び銅からなる群より選択される１種又は２種以上の合金（金属顔料ともいう）の金属粒子や、パール光沢を有するパール顔料を挙げることができる。パール顔料の代表例としては、二酸化チタン被覆雲母、魚鱗箔、酸塩化ビスマス等の真珠光沢や干渉光沢を有する顔料が挙げられる。また、光輝性顔料は、水との反応を抑制するための表面処理が施されていてもよい。
【０１０１】
また、白色顔料としては、金属酸化物、硫酸バリウム、炭酸カルシウム等の金属化合物が挙げられる。金属酸化物としては、例えば二酸化チタン、酸化亜鉛、シリカ、アルミナ、酸化マグネシウム等が挙げられる。また、白色顔料には、中空構造を有する粒子を用いてもよい。
【０１０２】
上記顔料は、１種単独でも、２種以上を併用してもよい。顔料は、耐光性、耐候性、耐ガス性などの保存安定性の観点から有機顔料であることが好ましい。
【０１０３】
顔料の体積基準の平均粒子径（Ｄ５０）（「体積平均粒子径」ともいう。）（処理液混合前）は、１０ｎｍ以上２００ｎｍ以下が好ましく、３０ｎｍ以上１７０ｎｍ以下がより好ましく、５０ｎｍ以上１５０ｎｍ以下がさらに好ましく、７０ｎｍ以上１２０ｎｍ以下が特に好ましい。体積平均粒子径がこの範囲であれば、入手しやすい点や、特性を好ましいものにし易い。また顔料の体積平均粒子径が前記範囲であれば、顔料粒子が沈降しにくく、分散安定性を良好にすることができ、また、インクジェット記録装置に適用した際にノズルの目詰まり等を生じにくくすることができる。また、顔料の体積平均粒子径が前記範囲内であれば画像の色濃度を十分に満足できる。
【０１０４】
顔料の体積平均粒子径は、レーザー回折散乱法を測定原理とする粒度分布測定装置により測定することができる。粒度分布測定装置としては、例えば、動的光散乱法を測定原理とする粒度分布計（例えば、「マイクロトラックＵＰＡ」日機装株式会社製）が挙げられる。
【０１０５】
顔料は、インク中で安定に分散できることが好ましい。例えば、オゾン、次亜塩素酸、発煙硫酸等により、顔料表面を酸化、あるいはスルホン化して顔料粒子の表面を修飾することにより、自己分散型の顔料として使用してもよいし、樹脂分散剤によって分散させて使用してもよい。
【０１０６】
樹脂分散剤としては、ポリビニルアルコール類、ポリアクリル酸、アクリル酸−アクリルニトリル共重合体、酢酸ビニル−アクリル酸エステル共重合体、アクリル酸−アクリル酸エステル共重合体、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体、スチレン−マレイン酸共重合体、スチレン−無水マレイン酸共重合体、ビニルナフタレン−アクリル酸共重合体、ビニルナフタレン−マレイン酸共重合体、酢酸ビニル−マレイン酸エステル共重合体、酢酸ビニル−クロトン酸共重合体、酢酸ビニル−アクリル酸共重合体等及びこれらの塩が挙げられる。これらの中でも、疎水性官能基を有するモノマーと親水性官能基を持つモノマーとの共重合体、疎水性官能基と親水性官能基とを併せ持つモノマーからなる重合体が好ましい。共重合体の形態としては、ランダム共重合体、ブロック共重合体、交互共重合体、グラフト共重合体のいずれの形態でも用いることができる。
【０１０７】
（染料）
色材として染料を用いてもよい。染料としては、特に限定されることなく、酸性染料、直接染料、反応性染料、及び塩基性染料が使用可能である。前記染料として、例えば、Ｃ．Ｉ．アシッドイエロー１７、２３、４２、４４、７９、１４２、Ｃ．Ｉ．アシッドレッド５２、８０、８２、２４９、２５４、２８９、Ｃ．Ｉ．アシッドブルー９、４５、２４９、Ｃ．Ｉ．アシッドブラック１、２、２４、９４、Ｃ．Ｉ．フードブラック１、２、Ｃ．Ｉ．ダイレクトイエロー１、１２、２４、３３、５０、５５、５８、８６、１３２、１４２、１４４、１７３、Ｃ．Ｉ．ダイレクトレッド１、４、９、８０、８１、２２５、２２７、Ｃ．Ｉ．ダイレクトブルー１、２、１５、７１、８６、８７、９８、１６５、１９９、２０２、Ｃ．Ｉ．ダイレクトブラック１９、３８、５１、７１、１５４、１６８、１７１、１９５、Ｃ．Ｉ．リアクティブレッド１４、３２、５５、７９、２４９、Ｃ．Ｉ．リアクティブブラック３、４、３５が挙げられる。これらの染料は１種単独で用いてもよく、２種以上を併用してもよい。
【０１０８】
色材の合計の含有量は、捺染インク組成物の総質量（１００質量％）に対して、１質量％以上２０質量％以下が好ましい。
【０１０９】
２．１．２．樹脂粒子
捺染インク組成物は、樹脂粒子を含む。樹脂粒子は、布帛に付着させた捺染インク組成物の色材を定着させる機能を有する。このような樹脂粒子としては、例えば、ウレタン系樹脂、アクリル系樹脂、スチレンアクリル系樹脂、フルオレン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、エチレン酢酸ビニル系樹脂等からなる樹脂粒子が挙げられる。これらの樹脂粒子は、エマルジョン形態で取り扱われることが多いが、粉体の性状であってもよい。また、樹脂粒子は１種単独又は２種以上組み合わせて用いることができる。
【０１１０】
捺染インク組成物に含まれる樹脂粒子は、布帛に付着された処理液組成物中のカチオン性化合物によって凝集作用を有する種類のものを選択することが好ましい。
【０１１１】
２．１．３．水
捺染インク組成物は、水を含有する。捺染インク組成物は水系であることが好ましい。水は、上記処理液組成物の説明で述べたと同様である。
【０１１２】
２．１．４．水溶性有機溶剤
捺染インク組成物は、水溶性有機溶剤を含有してもよい。水溶性有機溶剤の機能の一つは、布帛に対する捺染インク組成物の濡れ性を向上させることや、捺染インク組成物の保湿性を高めることが挙げられる。水溶性有機溶剤としては、エステル類、アルキレングリコールエーテル類、環状エステル類、含窒素溶剤、多価アルコール等を挙げることができる。含窒素溶剤としては環状アミド類、非環状アミド類などをあげることができる。非環状アミド類としてはアルコキシアルキルアミド類などがあげられる。
【０１１３】
エステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、メトキシブチルアセテート、等のグリコールモノアセテート類、エチレングリコールジアセテート、ジエチレングリコールジアセテート、プロピレングリコー
ルジアセテート、ジプロピレングリコールジアセテート、エチレングリコールアセテートプロピオネート、エチレングリコールアセテートブチレート、ジエチレングリコールアセテートブチレート、ジエチレングリコールアセテートプロピオネート、ジエチレングリコールアセテートブチレート、プロピレングリコールアセテートプロピオネート、プロピレングリコールアセテートブチレート、ジプロピレングリコールアセテートブチレート、ジプロピレングリコールアセテートプロピオネート、等のグリコールジエステル類が挙げられる。
【０１１４】
アルキレングリコールエーテル類としては、アルキレングリコールのモノエーテル又はジエーテルであればよく、アルキルエーテルが好ましい。具体例としては、エチレングリコールモノメチルエーテル、エチレングリコールモノエチルエーテル、エチレングリコールモノイソプロピルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノブチルエーテル等のアルキレングリコールモノアルキルエーテル類、及び、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールジブチルエーテル、ジエチレングリコールメチルエチルエーテル、ジエチレングリコールメチルブチルエーテル、トリエチレングリコールジメチルエーテル、トリエチレングリコールジエチルエーテル、トリエチレングリコールジブチルエーテル、トリエチレングリコールメチルブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル、トリプロピレングリコールジメチルエーテル等のアルキレングリコールジアルキルエーテル類が挙げられる。
【０１１５】
環状エステル類としては、β−プロピオラクトン、γ−ブチロラクトン、δ−バレロラクトン、ε−カプロラクトン、β−ブチロラクトン、β−バレロラクトン、γ−バレロラクトン、β−ヘキサノラクトン、γ−ヘキサノラクトン、δ−ヘキサノラクトン、β−ヘプタノラクトン、γ−ヘプタノラクトン、δ−ヘプタノラクトン、ε−ヘプタノラクトン、γ−オクタノラクトン、δ−オクタノラクトン、ε−オクタノラクトン、δ−ノナラクトン、ε−ノナラクトン、ε−デカノラクトン等の環状エステル類（ラクトン類）、並びに、それらのカルボニル基に隣接するメチレン基の水素が炭素数１〜４のアルキル基によって置換された化合物を挙げることができる。
【０１１６】
アルコキシアルキルアミド類としては、例えば、３−メトキシ−Ｎ，Ｎ−ジメチルプロピオンアミド、３−メトキシ−Ｎ，Ｎ−ジエチルプロピオンアミド、３−メトキシ−Ｎ，Ｎ−メチルエチルプロピオンアミド、３−エトキシ−Ｎ，Ｎ−ジメチルプロピオンアミド、３−エトキシ−Ｎ，Ｎ−ジエチルプロピオンアミド、３−エトキシ−Ｎ，Ｎ−メチルエチルプロピオンアミド、３−ｎ−ブトキシ−Ｎ，Ｎ−ジメチルプロピオンアミド、３−ｎ−ブトキシ−Ｎ，Ｎ−ジエチルプロピオンアミド、３−ｎ−ブトキシ−Ｎ，Ｎ−メチルエチルプロピオンアミド、３−ｎ−プロポキシ−Ｎ，Ｎ−ジメチルプロピオンアミド、３−
ｎ−プロポキシ−Ｎ，Ｎ−ジエチルプロピオンアミド、３−ｎ−プロポキシ−Ｎ，Ｎ−メチルエチルプロピオンアミド、３−ｉｓｏ−プロポキシ−Ｎ，Ｎ−ジメチルプロピオンアミド、３−ｉｓｏ−プロポキシ−Ｎ，Ｎ−ジエチルプロピオンアミド、３−ｉｓｏ−プロポキシ−Ｎ，Ｎ−メチルエチルプロピオンアミド、３−ｔｅｒｔ−ブトキシ−Ｎ，Ｎ−ジメチルプロピオンアミド、３−ｔｅｒｔ−ブトキシ−Ｎ，Ｎ−ジエチルプロピオンアミド、３−ｔｅｒｔ−ブトキシ−Ｎ，Ｎ−メチルエチルプロピオンアミド、等を例示することができる。
【０１１７】
環状アミド類としては、ラクタム類が挙げられ、例えば、２−ピロリドン、１−メチル−２−ピロリドン、１−エチル−２−ピロリドン、１−プロピル−２−ピロリドン、１−ブチル−２−ピロリドン、等のピロリドン類などが挙げられる。これらは樹脂粒子の皮膜化を促進させる点で好ましく、特に２−ピロリドンがより好ましい。
【０１１８】
多価アルコールとしては、１，２−アルカンジオール（例えば、エチレングリコール、プロピレングリコール（別名：プロパン−１，２−ジオール）、１，２−ブタンジオール、１，２−ペンタンジオール、１，２−ヘキサンジオール、１，２−ヘプタンジオール、１，２−オクタンジオール等のアルカンジオール類）、１，２−アルカンジオールを除く多価アルコール（ポリオール類）（例えば、ジエチレングリコール、ジプロピレングリコール、１，３−プロパンジオール、１，３−ブタンジオール（別名：１，３−ブチレングリコール）、１，４−ブタンジオール、１，５−ペンタンジオール、１，６−ヘキサンジオール、２−エチル−２−メチル−１，３−プロパンジオール、２−メチル−２−プロピル−１，３−プロパンジオール、２−メチル−１，３−プロパンジオール、２，２−ジメチル−１，３−プロパンジオール、３−メチル−１，３−ブタンジオール、２−エチル−１，３−ヘキサンジオール、３−メチル−１，５−ペンタンジオール、２−メチルペンタン−２，４−ジオール、トリメチロールプロパン、グリセリン等）等が挙げられる。
【０１１９】
多価アルコール類は、アルカンジオール類とポリオール類に分けることができる。アルカンジオール類は、炭素数５以上のアルカンのジオールである。アルカンの炭素数は好ましくは５〜１５であり、より好ましくは６〜１０であり、更に好ましくは６〜８である。好ましくは１，２−アルカンジオールである。
【０１２０】
ポリオール類は炭素数４以下のアルカンのポリオールか、炭素数４以下のアルカンのポリオールの水酸基同士の分子間縮合物である。アルカンの炭素数は好ましくは２〜３である。ポリオール類の分子中の水酸基数は２以上であり、好ましくは５以下であり、より好ましくは３以下である。ポリオール類が上記の分子間縮合物である場合、分子間縮合数は２以上であり、好ましくは４以下であり、より好ましくは３以下である。
【０１２１】
アルカンジオール類及びポリオール類は、主に浸透溶剤及び／又は保湿溶剤として機能することができる。しかし、アルカンジオール類は浸透溶剤としての性質が強い傾向があり、ポリオール類は保湿溶剤としての性質が強い傾向がある。
【０１２２】
捺染インク組成物が水溶性有機溶剤を含む場合、一種単独でも二種以上を併用してもよい。また、水溶性有機溶剤の、捺染インク組成物全質量に対する合計の含有量は、例えば、５質量％以上５０質量％以下であり、１０質量％以上４５質量％以下が好ましく、１５質量％以上４０質量％以下がより好ましく、２０質量％以上３０質量％以下がさらに好ましい。水溶性有機溶剤の含有量が上記範囲内にあることで、濡れ拡がり性と乾燥性のバランスがさらによく、さらに高画質な画像を形成しやすい。
【０１２３】
２．１．５．その他の成分
捺染インク組成物は、添加剤として、尿素類、アミン類、糖類等を含有してもよい。ま
た、捺染インク組成物は、さらに必要に応じて、キレート化剤、ｐＨ調整剤、防腐剤・防かび剤、防錆剤、粘度調整剤、酸化防止剤、防黴剤等の成分を含有してもよい。
【０１２４】
キレート化剤としては、例えば、エチレンジアミン四酢酸塩（ＥＤＴＡ）や、エチレンジアミンのニトリロトリ酢酸塩、ヘキサメタリン酸塩、ピロリン酸塩、又はメタリン酸塩等が挙げられる。
【０１２５】
防腐剤としては、の例としては、プロキセルＣＲＬ、プロキセルＢＤＮ、プロキセルＧＸＬ、プロキセルＸＬ−２、プロキセルＩＢ、及びプロキセルＴＮ（いずれもＬｏｎｚａ社製）などを挙げることができる。
【０１２６】
ｐＨ調整剤としては、例えば、モルホリン類、ピペラジン類、トリエタノールアミン等のアミノアルコール類、を例示できる。
【０１２７】
２．２．捺染インク組成物の物性
本実施形態に係る捺染インク組成物は、布帛への浸透性や濡れ拡がり性を適切なものとする観点から、２５℃における表面張力は、４０ｍＮ／ｍ以下、好ましくは３８ｍＮ／ｍ以下、より好ましくは３５ｍＮ／ｍ以下、さらに好ましくは３０ｍＮ／ｍ以下であることが好ましい。
【０１２８】
２．３．捺染インク組成物を布帛に付着させる手法
捺染インク組成物を布帛に付着させる方法としては、インクジェット法による微細液滴の吐出・塗布による方法が挙げられる。この場合、２０℃における粘度を、１．５ｍＰａ・ｓ以上１５ｍＰａ・ｓ以下とすることが好ましく、１．５ｍＰａ・ｓ以上５ｍＰａ・ｓ以下とすることがより好ましく、１．５ｍＰａ・ｓ以上３．６ｍＰａ・ｓ以下とすることがより好ましい。なお、本明細書では捺染インク組成物が顔料を含み、インクジェット法を適用できる場合には、インクジェット顔料捺染インク組成物と称することがある。
【０１２９】
３．インクジェット捺染方法
本実施形態のインクジェット捺染方法は、上述の処理液組成物を布帛へ付着させる工程を含む。既に述べたが、処理液組成物は、各種の手法で布帛へ付着させることができるが、インクジェット法によって付着させることが好ましい。インクジェット捺染方法で用い得るインクジェット記録装置について説明する。
【０１３０】
３．１．インクジェット記録装置
インクジェット記録装置は、シリアル型及びライン型のいずれでも使用することができる。これらの型のインクジェット記録装置には、記録ヘッドが搭載されており、布帛と記録ヘッドとの相対的な位置関係を変化させながら、記録ヘッドのノズル孔から処理液組成物や捺染インク組成物の液滴を所定のタイミングでかつ所定の体積（質量）で吐出させ、布帛に処理液組成物や捺染インク組成物を付着させて所定の画像を形成することができる。
【０１３１】
本実施形態で用いられるインクジェット記録装置には、例えば、乾燥ユニット、ロールユニット、巻き取り装置などの公知の構成を任意に採用することができる。また、インクジェット記録装置は、布帛を搬送する搬送手段、処理液組成物や捺染インク組成物を用いて画像を記録する画像層形成手段、乾燥手段、記録面の加熱及び送風を行なう全体乾燥手段等を有することができる。
【０１３２】
搬送手段は、例えば、ローラーによって構成されることができる。搬送手段は、複数のローラーを有してもよい。搬送手段は、布帛が搬送できる限り、設けられる位置や個数は
任意である。搬送手段は、給紙ロール、給紙トレイ、排紙ロール、排紙トレイ、及び各種のプラテンなどを備えてもよい。
【０１３３】
画像層形成手段は、布帛の記録面に対して、本実施形態の処理液組成物や捺染インク組成物を吐出して画像層を記録する。画像層形成手段は、ノズルを備えた記録ヘッドを備えており、各組成物毎に記録ヘッドを異ならせてもよいし、各組成物毎にノズル列を割り当ててもよい。
【０１３４】
乾燥手段は、記録面に形成される画像層の乾燥又は記録媒体上の揮発成分の除去のために使用できる。乾燥手段は、付着工程を行なうタイミングと、布帛の搬送経路等を考慮していずれの位置に設けてもよいし、いくつ設けてもよい。画像層乾燥手段としては、プラテン加熱等により布帛に熱を加える方法、記録媒体上の画像に風を吹きつける方法、さらにそれらを組み合わせる方法等が挙げられる。具体的には、これらの方法に用いられる手段としては、強制空気加熱、輻射加熱、電導加熱、高周波乾燥、マイクロ波乾燥等であってもよい。
【０１３５】
３．２．その他の工程
本実施形態のインクジェット捺染方法は、インクジェット顔料捺染インク組成物を布帛へ付着させる工程を有してもよい。捺染インク組成物を布帛へ付着させる工程は上述のインクジェット記録装置を用いて行うことができる。
【０１３６】
また、インクジェット顔料捺染インク組成物を布帛へ付着させる工程は複数回含まれてもよく、工程の順序及び回数には制限はなく、必要に応じて適宜に行うことができる。また、処理液組成物及び捺染インク組成物は、互いに布帛上の同じ領域に付着させることができる。
【０１３７】
例えば、処理液組成物を付着させる工程の後に、捺染インク組成物を付着させる工程を行い、処理液組成物を付着させた布帛の領域に、捺染インク組成物を付着させるようにすれば、処理液組成物中のカチオン性化合物を捺染インク組成物に対して確実に作用させることができる。
【０１３８】
また、本実施形態のインクジェット捺染方法は、適宜、布帛を加熱する工程を備えてもよい。布帛を加熱する工程は、例えば、インクジェット記録装置を用いる場合には、上述の乾燥手段を用いて行うことができる。また、インクジェット記録装置に限らず、適宜の乾燥手段により行うことができる。これにより得られる画像を乾燥させ、より十分に定着させることができるので、例えば、捺染物を直ちに使用できる状態にすることができる。この場合の布帛の温度は、特に限定されないが、捺染インク組成物等に含まれる樹脂粒子を構成する樹脂成分のＴｇ等を鑑みて設定し得る。樹脂粒子を構成する樹脂成分のＴｇを考慮する場合には、樹脂粒子を構成する樹脂成分のＴｇよりも５℃以上、好ましくは１０℃以上に設定するとよい。
【０１３９】
加熱工程の加熱によって到達する布帛の温度は、より具体的には、３０℃以上１２０℃以下、好ましくは４０℃以上１００℃以下、より好ましくは５０℃以上８０℃以下である。布帛の温度がこの程度の範囲であれば、捺染物中に含まれる樹脂粒子の皮膜化、平坦化を行うことができるとともに、得られる画像を乾燥させ、より十分に定着させることができる。
【０１４０】
本実施形態のインクジェットは、さらに、他の工程を適宜付加することができ、例えば、クリアインクを布帛に付着させる工程等を有してもよい。
【０１４１】
４．実施例及び比較例
以下、本発明を実施例によってさらに具体的に説明するが、本発明はこれらの実施例に限定されるものではない。
【０１４２】
４．１．捺染物の作成
表１の実施例及び表２の比較例に記載の各成分を容器に入れて、マグネチックスターラーで２時間混合および攪拌し十分に混合した。１時間攪拌してから、５μｍのＰＴＦＥ製メンブランフィルターを用いて濾過することで、各例の処理液組成物を得た。なお、表中の数値の単位は質量％である。化合物名以外で記載したものについては有効成分の濃度（たとえば樹脂粒子では、樹脂固形分濃度）を表す。
【０１４３】
各例の処理液組成物をスポンジローラーに十分に含ませ、該ローラーを、ポリエステル布帛（ｇｌｉｍｍｅｒ  ＡＣＴＩＶＥ  ＷＥＡＲ  ３．５ｏｚ  インターロック  ドライＴシャツ００１  ホワイト）又は綿布帛（プリントスター  へビーウェイト（白）５．６ｏｚ）に対して、上下左右にそれぞれ３〜４回ころがし、できるだけ均一に処理液組成物を塗布した。
【０１４４】
処理液組成物の塗布量は、Ａ４サイズの面積あたり、約２０ｇであった。処理液組成物を塗布した布帛を、ヒートプレスで１６５℃・４５秒の熱処理を行い乾燥させた。 
【０１４５】
乾燥後の布帛に、セイコーエプソン株式会社製プリンター（ＳＣ−Ｆ２００）を用いて、表３に記載の捺染インク組成物により、１００％Ｄｕｔｙとして解像度１４４０ｄｐｉ×１４４０ｄｐｉとし、塗布量２００ｍｇ／ｉｎｃｈ２で印刷を行った。また、２０％Ｄｕｔｙとして解像度１４４０ｄｐｉ×１４４０ｄｐｉとし、塗布量４０ｍｇ／ｉｎｃｈ２で印刷を行った。該印刷後に、再度コンベアオーブン（熱風乾燥法）にて、１６５℃・５分間の熱処理を行い、捺染物の定着を行った。 
【０１４６】
【表１】
2019167657.tif 000002
【０１４７】
【表２】
2019167657.tif 000003
【０１４８】
表１、表２中、化合物名以外で記載した物質は以下の通りである。
・エマルゲン３５０（花王株式会社製）：ポリオキシエチレンステアリルエーテル。式（２）のＲ４の炭素数１８である。また、ＨＬＢは１７．８である。
・エマルゲン４２０（花王株式会社製）：ポリオキシエチレンオレイルエーテル。式（２）のＲ４の炭素数１８である。また、ＨＬＢは１３．６である。
・ニューコール１８６０（日本乳化剤株式会社製）：ポリオキシエチレンステアリルエーテル。式（２）のＲ４の炭素数１８である。また、ＨＬＢ値は１８．１である。
・ニューコール１２１０（日本乳化剤株式会社製）：ポリオキシエチレンオレイルエーテル。式（２）のＲ４の炭素数１８である。また、ＨＬＢ値は１２．４である。
・ニューコール１２０４（日本乳化剤株式会社）：ポリオキシエチレンオレイルエーテル。式（２）のＲ４の炭素数１８である。また、ＨＬＢ値は７．９である。
・ラテムルＷＸ（花王株式会社製）：ポリオキシエチレンオレイルエーテル硫酸Ｎａ。式（１）のＲ１の炭素数１８である。
・エマルゲン１０３（花王株式会社製）：ポリオキシエチレンラウリルエーテル。ＨＬＢは８．１である。
・ニューコール１００６（日本乳化剤株式会社製）：ポリオキシエチレン２−エチルヘキシルエーテル。ＨＬＢ値は１３．４である。
・ニューコール１０２０（日本乳化剤株式会社製）：ポリオキシエチレン２−エチルヘキシルエーテル。ＨＬＢ値は１７．４である。
・サンデッドＥＮ（三洋化成工業株式会社製）：ポリオキシエチレンラウリルエーテル硫酸Ｎａ。
・ラテムルＥ−５０（花王株式会社製）：ポリオキシエチレンラウリルエーテル硫酸Ｎａ
。
・ビニブラン１００８（日信化学工業社製）：酢酸ビニル樹脂エマルジョン。
・オルフィンＥ１０１０（日信化学工業社製）：アセチレン系界面活性剤。
【０１４９】
【表３】
2019167657.tif 000004
【０１５０】
表３中、化合物名以外で記載した物質は以下の通りである。
・シアン顔料分散体
Ｃ．Ｉ．ピグメントブルー１５：３の２０質量％液；樹脂分散剤は、ジョンクリル６１１（商品名：ＢＡＳＦジャパン株式会社製、スチレンアクリル樹脂）であり、４質量％含有する。
・ウレタン樹脂エマルジョン（タケラックＷＳ６０２１）：（三井化学社製、アニオン性ウレタン樹脂エマルジョン、自己乳化タイプ、固形分濃度３０％）
・オルフィンＥ１０１０（日信化学工業社製）：アセチレン系界面活性剤
・プロキセルＸＬ２：（Ｌｏｎｚａ社製：防腐剤）
【０１５１】
４．２．捺染物の評価
４．２．１．粒状性の評価 
各例の高ｄｕｔｙ及び低ｄｕｔｙの印捺物について、それぞれ画像の粒状の度合いを目視観察し、下記の基準に従って粒状性の評価を行った。結果を表１及び表２に記載した。
Ｓ：全域で、ざらつき感は全く認められない。
Ａ：一部領域で若干のざらつきが認められるがほぼ良好な粒状性である。
Ｂ：一部領域でざらつきが目立つが、実用上許容される範囲にある。
Ｃ：全域で粒状の粗さが目立ち、実用上問題となる品質である。
【０１５２】
４．２．２．発色性の評価（高Ｄｕｔｙ）
各例の高ｄｕｔｙ（１００％Ｄｕｔｙ）の印捺物のＯＤ値を、測色器（商品名「Ｇｒｅｔａｇ Ｍａｃｂｅｔｈ Ｓｐｅｃｔｒｏｌｉｎｏ」、Ｘ−ＲＩＴＥ社製）により測定し、得られたＯＤ値に基づいて、下記評価基準により発色性を評価し、結果を表１及び表２に記載した。
ＳＳ：ＯＤ値が１．４５以上である。
Ｓ：ＯＤ値が１．４０以上１．４５未満である。
Ａ：ＯＤ値が１．３５以上１．４０未満である。
Ｂ：ＯＤ値が１．３５未満である。
【０１５３】
４．２．３．発色性の評価（低Ｄｕｔｙ）
各例の低ｄｕｔｙ（２０％Ｄｕｔｙ）の印捺物のＯＤ値を、測色器（商品名「Ｇｒｅｔａｇ Ｍａｃｂｅｔｈ Ｓｐｅｃｔｒｏｌｉｎｏ」、Ｘ−ＲＩＴＥ社製）により測定し、得られたＯＤ値に基づいて、下記評価基準により発色性を評価し、結果を表１及び表２に記載した。
ＳＳ：ＯＤ値が０．２９以上である。
Ｓ：ＯＤ値が０．２８以上０．２９未満である。
Ａ：ＯＤ値が０．２７以上０．２８未満である。
Ｂ：ＯＤ値が０．２７未満である。
【０１５４】
４．３．評価結果
上記の結果から、以下のことがわかった。
カチオン性化合物と、乳化剤として一般式（１）で表されるアニオン性化合物、又は、一般式（２）で表されるノニオン性化合物から選択される１種以上と、水と、を含有する、実施例の処理液組成物を用いて作成した捺染物では、いずれも、粒状性及び発色（濃度）が、高ｄｕｔｙ及び低ｄｕｔｙにおいて良好であった。
【０１５５】
これに対して乳化剤を含まない比較例１、７、及び、一般式（１）に当てはまらないアニオン性化合物、又は、一般式（２）当てはまらないノニオン性化合物を含む比較例２−６の処理液組成物を用いて作成した捺染物では、いずれも粒状性及び発色（濃度）が、低ｄｕｔｙにおいて不良であった。
【０１５６】
実施例３、１６、及び、比較例１、７を比較すると、本発明の処理液組成物は、対象の布帛が綿よりもポリエステルであるほうがより高い効果が得られることがわかった。
【０１５７】
実施例１−４、６をみると、一般式（２）で表されるノニオン性化合物の配合量が高くなると、発色が若干低下することがわかった。これは、一般式（２）で表されるノニオン性化合物を添加しすぎると、捺染インク組成物が布帛の深さ方向に浸透する傾向が強くなるので、捺染物の発色濃度が低下することを示唆している。
【０１５８】
また、実施例１３−１５をみると、樹脂粒子が配合されることにより、発色がさらに向上することがわかった。これは樹脂粒子の存在によって処理液組成物の成分が布帛の表面側に局在しやすくなり、これにより捺染インク組成物の色材が布帛のより表面側に留まりやすくなったことが一因と考えられる。
【０１５９】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。